(57)【要約】【課題】高彩度で光輝性に優れ、透明感のある外観を有し、また、塗布部位の質感を光学的に変化させることにより、従来にない透明感や立体感を付与する効果（質感改良効果）、塗布部位に高い光沢感を付与する効果に優れた透明化粧料を提供する。【解決手段】屈折率の異なる２種類以上の高分子化合物を積層した構造を有し、且つ、着色された干渉光を呈する繊維と、ゲル化剤を含有することにより、外観の審美性と化粧効果に優れる透明化粧料を得る。【選択図】なし【特許請求の範囲】
【請求項１】
着色された、屈折率の異なる２種類以上の高分子化合物を含む干渉繊維と、ゲル化剤とを含有することを特徴とする透明化粧料。
【請求項２】
前記２種以上の高分子化合物の少なくとも１種が、ポリエチレンテレフタレート、ナイロンまたはポリプロピレンから選択されるものである請求項１に記載の透明化粧料。
【請求項３】
前記干渉繊維を着色する着色剤が、水溶性のタール系色素である請求項１または２に記載の透明化粧料。
【請求項４】
前記干渉繊維の太さが、０.０１デニール以上２０デニール以下である請求項１〜３のいずれかに記載の透明化粧料。
【請求項５】
前記干渉繊維の長さが、０.０１ｍｍ以上５ｍｍ以下である請求項１〜４のいずれかに記載の透明化粧料。
【請求項６】
前記着色された干渉繊維は、その表面がシリカで処理されたものである請求項１〜５のいずれかに記載の透明化粧料。
【請求項７】
前記ゲル化剤が、水溶性高分子、煙霧状シリカ、疎水性煙霧状シリカ、多糖類脂肪酸エステル、架橋型メチルポリシロキサンおよびヒドロキシ脂肪酸から選ばれる１種又は２種以上のゲル化剤である請求項１〜６のいずれかに記載の透明化粧料。
【発明の詳細な説明】
【技術分野】
【０００１】
本発明は、新規な外観と優れた化粧効果を有する透明化粧料に関し、さらに詳細には、高彩度で光輝性に優れ、透明感のある外観を有すると共に、塗布部位の質感を光学的に変化させることにより、従来にない透明感や立体感を付与することができ、塗布部位に高い光沢感を付与するという優れた化粧効果を有する透明化粧料に関するものである。
【背景技術】
【０００２】
従来、化粧料に繊維を配合し、様々な機能を付与する技術が知られている。例えば、繊維をピーリング剤として使用する技術（例えば特許文献１参照）、クレンジング料に繊維を配合し、そのクレンジング効果を高める技術（例えば特許文献２参照）、ファンデーションに繊維を配合し、仕上がりのキメ補正効果を得る技術（例えば非特許文献１参照）などが知られている。
【０００３】
さらに、着色繊維を用いて化粧効果を高める技術として、睫用化粧料に着色繊維を配合し自然な仕上がり感を付与する技術（例えば特許文献３参照）や、化粧料に着色繊維を配合し、使用部位に高彩度な化粧膜を付与する技術（例えば特許文献４参照）などが知られている。
【０００４】
しかしながら、従来から化粧料に使用されてきた繊維を配合する技術では、ピーリング効果、クレンジング効果、キメ補正効果などの機能を付加することはできるが、化粧料の外観を美しくし、その審美性を高めたり、化粧膜の光沢感等を高めることに寄与するものではなかった。それは、従来から化粧料に使用されてきたナイロンなどの繊維が透明ないし白色を呈しており、特に外観の透明性が高い化粧料中では、化粧料が白濁して、外観、化粧膜共に不透明さを与えてしまうという欠点があったためである。
【０００５】
これに対し、着色繊維を用いることにより、高彩度な化粧膜を有する化粧料を得ることは可能になったものの、このものは、化粧料の外観の透明感や光輝性といった点で、未だ満足のいくものではなかった。また、繊維分野においては、干渉色を呈する繊維も知られており、これを使用する試みもなされているが、化粧料中では繊維の干渉色が弱まり、期待された光輝性を得るには十分では無かった。
【０００６】
【特許文献１】特開平９−１２４２７号公報
【特許文献２】特開平９−２０６４７号公報
【特許文献３】特開平１０−２９１９１７号公報
【特許文献４】特開２０００−３１９１３２号公報
【非特許文献１】坂崎ゆかり、他２名、「老化した肌の光学研究と、若々しい外観を再現するメーク料の開発」、粧技誌、２００２年、第３６巻、ｐ.２５−３５
【発明の開示】
【発明が解決しようとする課題】
【０００７】
従って、繊維を含有する化粧料において、優れた化粧効果を有しながら、外観が美しく、審美性に優れる透明化粧料が望まれており、このような透明化粧料を提供することが本発明の課題である。
【課題を解決するための手段】
【０００８】
上記実情に鑑み、本発明者らは鋭意研究を行った結果、特定の繊維と、ゲル化剤とを含有することにより、外観には、透明感や彩度が高く光輝性に優れる新規な質感が付与され、また使用した際は、塗布部位の質感を光学的に変化させることにより、従来にない透明感や立体感を付与することができ、また化粧膜に高い光沢感を付与できる透明化粧料が得られることを見出した。更に、繊維が均質に点在することにより、繊維の持つ干渉光がより強調され、化粧料の外観に奥深い透明感と光輝性を与えることを見出し、本発明を完成するに至った。
【０００９】
すなわち本発明は、着色された、屈折率の異なる２種類以上の高分子化合物を含む干渉繊維と、ゲル化剤とを含有することを特徴とする透明化粧料である。
【発明の効果】
【００１０】
本発明の透明化粧料は、化粧料の外観に高い透明感を付与する効果（外観の透明感）、化粧料の外観に高い彩度を付与する効果（外観の高彩度感）および化粧料の外観に光輝性を付与する効果（外観の光輝性）と、塗布部位の質感を光学的に変化させ、透明感、立体感を付与する効果（質感改良効果）および塗布部位に高い光沢を付与する効果（化粧膜の光沢感）を有するものである。
【発明を実施するための最良の形態】
【００１１】
本発明において透明化粧料とは、これを構成する組成物が光を透過せしめ、その外観が透明である化粧料を総称するものである。ここでいう透明とは、ガラスビーカーに化粧料組成物を５ｍｍの深さで充填した際に、ビーカーの底に置いた紙の文字（フォント１４程度）が確認できる程度のものを意味する。
【００１２】
本発明の透明化粧料に使用される、着色された、屈折率の異なる２種以上の高分子化合物を含む干渉繊維（以下、「着色干渉繊維」と略す）は、少なくとも２種類以上の高分子化合物で構成される層状の断面構造（積層断面）を有する複合繊維を、着色剤で着色した繊維であり、この複合繊維は干渉色として、赤色、黄色、緑色、青色、紫色等を呈するものである。断面形状については、平行積層部を保護層でつつんだ扁平断面干渉繊維が、化粧料として毛髪や皮膚等に付着しやすく、また一方向からの発色をより強くみせるためにも望ましい。この着色干渉繊維に使用される高分子化合物は、通常、化粧料に使用されるものであれば特に限定されないが、例えば、ナイロン、ポリエチレンテレフタレート、ポリプロピレン、ポリカーボネイト、ポリメチルメタクリレート、ポリエステル等があげられる。これらの高分子化合物のなかでも、ポリエチレンテレフタレートとナイロンの組み合わせは、干渉光を強く呈し、また繊維工程安定性も良好で、本願発明の効果がより顕著に現れるため好ましい。
【００１３】
また、着色干渉繊維の製造において使用される着色剤としては、通常化粧料に使用されるものであれば特に制限されず、いずれのものも使用できる。例えば、赤色２号、赤色３号、赤色１０２号、赤色１０４号（１）、赤色１０５号（１）、赤色１０６号、黄色４号、黄色５号、緑色３号、青色１号、青色２号、赤色２０１号、赤色２１３号、赤色２１４号、赤色２１５号、赤色２２７号、赤色２３０号（１）、赤色２３０号（２）、赤色２３１号、赤色２３２号、橙色２０５号、橙色２０７号、黄色２０３号、緑色２０１号、緑色２０４号、緑色２０５号、青色２０２号、青色２０３号、青色２０５号、かっ色２０１号、赤色４０１号、赤色５０２号、赤色５０３号、赤色５０４号、赤色５０６号、橙色４０２号、黄色４０２号、黄色４０３号（１）、黄色４０６号、黄色４０７号、緑色４０１号、緑色４０２号、紫色４０１号、黒色４０１号等の水溶性のタール系色素、赤色２０２号、赤色２１８号、赤色２２３号、赤色２２６号、赤色２２８号、橙色２０１号、黄色２０１号、黄色２０５号、青色２０１号、青色２０４号、紫色２０１号、赤色４０４号、赤色４０５号、橙色４０１号、黄色４０１号、黄色４０４号、黄色４０５号、青色４０３号、青色４０４号等の水不溶性のタール系色素、クチナシ色素、ベニバナ色素、ウコン色素、パプリカ色素、アナトー色素、コチニール色素等の天然色素、酸性、塩基性色素、及び分散染料等が挙げられるが、中でも水溶性のタール系色素は、着色性、安定性が高いため、顕著な化粧効果が得られ最も好ましい。また、これらの着色料は、１種又は２種以上を使用することが可能であり、複合繊維種々の色調を付与することができる。
【００１４】
着色干渉繊維の製造に当たって、着色のために使用される着色剤の量は、特に制限されず、目的に応じて決められるが、着色干渉繊維全体の０.０１〜３０質量％（以下、単に「％」と示す）が好ましく、さらに０.０１〜１０％が好ましい。この範囲であれば使用部位に高彩度な化粧膜を付与するといった化粧効果が充分に得られる。また、着色剤の色は、干渉色と同系色であると、光干渉に必要な波長を積層部に達することを阻害しないため、効果的である。干渉色と反対色で着色すると、干渉効果を発現する波長を着色剤が吸収してしまうため、干渉繊維の発色は減少してしまう場合がある。このため、干渉繊維の発色と同系色もしくは補色関係にない色で着色すると、干渉光を強く呈し、本願発明の効果がより顕著に現れるため、好ましい。なお、ここでいう同系色とは、Ｐ.Ｃ.Ｃ.Ｓ色彩体系の２４色相環表上において、となりあう色相を意味し、例えば、干渉色が赤の場合は、赤紫〜橙を同系色とする。また、干渉色が黄色の時は、橙〜黄緑を、干渉色が緑の場合は、黄緑〜青を、干渉色が紫の場合は、青紫〜赤紫をそれぞれ同系色とする。
【００１５】
本発明の着色干渉繊維の製造方法は、製造方法は、特に制限されず、従来の高分子化合物から繊維を得る方法が利用できるが、好ましい方法の例としては次の方法を挙げることができる。すなわち、特開平７−３４３２４号公報、特開平１１−１８２９号公報あるいはＷＯ９８／４６８１５号パンフレットに記載の方法に従って屈折率の異なる高分子化合物を積層し、干渉光を呈する繊維（干渉繊維）を製造した後、それを常法に従って染料で着色する方法や、上記記載の方法中、繊維製造時にあらかじめ着色剤を高分子化合物に分散し、これをもちいて直接着色干渉繊維を製造する方法等が挙げられる。
【００１６】
本発明の透明化粧料に配合するに当たっての着色干渉繊維の長さ及び太さは、特に制限されないが、使用部位での化粧効果及び良好な使用性と、均一な化粧膜の形成の面から、長さは０.０１〜５ｍｍの範囲が好ましく、更に好ましくは０.１〜３ｍｍである。また、太さは、０.０１〜２０デニール（以下、単に「Ｄ」と示す）の範囲が好ましく、更に好ましくは０.１〜１３Ｄである。更に、効果を顕著に発現させるためには、各々の高分子化合物で構成される層が、５層以上に交互積層し、かつ、それぞれの層の厚みが０.０２〜０.３μｍの範囲にあることが好ましい。これらの繊維は、材質、太さ、長さの異なる１種又は２種以上を用いることができる。
【００１７】
本発明の着色干渉繊維は、そのまま透明化粧料中に配合しても良いが、表面処理することにより、化粧料中での分散性が向上し、化粧効果およびその持続性が格段に向上するので、表面処理したものを使用することがより好ましい。着色干渉繊維の表面処理に使用する表面処理剤としては通常化粧料に使用されるものであれば特に制限されず、いずれのものも使用でき、例えば、一般油剤、シリコーン油、フッ素化合物、界面活性剤、シリカ等を挙げることができる。しかしながら、特に好ましい表面処理剤としては、シリカ及び／又はフッ素化合物を挙げることができる。すなわち、シリカで表面処理した着色干渉繊維は、特に水系での分散性に優れ、化粧効果が顕著に現れるため好ましく、フッ素化合物で処理した着色干渉繊維は、特に油性系で分散性が向上し、化粧効果及びその持続性の点で好ましい。
【００１８】
上記表面処理の方法は、特に制約されないが、例えば、シリカによる表面処理の場合は、溶媒に表面処理剤としてのシリカと上記繊維を入れ、これを十分に攪拌して上記繊維にシリカを被覆又は付着させる方法や、溶媒に懸濁させたシリカを繊維に吹き付ける方法等が利用される。また、フッ素化合物による前処理の場合は、これをアセトン、トルエン等の有機溶媒に加熱溶解せしめ、その中に上記繊維の１種又は２種以上の混合物を加え、撹拌後溶媒を留去して繊維上にフッ素化合物を被覆又は付着させ、場合によっては更に焼き付け処理をする方法等が利用される。
【００１９】
着色干渉繊維に対する表面処理剤の使用量は、特に制限されず、目的に応じて決められるが、表面処理された着色干渉繊維全体の０.０１〜３０％が好ましく、更に０.１〜２０％が好ましい。この範囲であれば繊維の分散性が向上し、化粧効果が顕著に現れ、その効果の持続性が充分に得られる。
【００２０】
上記着色干渉繊維の、本発明の透明化粧料での配合量は、特に制限されず、使用性、使用感及び剤型等により決められるが、０.１〜１０％が好ましく、０.５〜４％が更に好ましい。この範囲で用いれば、発明の効果が顕著に現れる。
【００２１】
一方、本発明に使用されるゲル化剤としては、化粧料基材を透明にゲル化させ、その粘性により、着色繊維を均一に存在させ得るものであれば特に制限されず使用することができる。そして、本発明の透明化粧料が、水性の化粧料剤型であるか、油性の化粧料剤型であるかにより、ゲル化剤として、親水性ゲル化剤および親油性ゲル化剤を使い分けることができる。
【００２２】
このうち、水性ゲル化剤としては、具体的には、グアーガム、コンドロイチン硫酸ナトリウム、ヒアルロン酸ナトリウム、アラビアガム、アルギン酸ナトリウム、カラギーナン、キサンタンガム、ペクチン、ローカストビーンガム等の天然系高分子、メチルセルロース、ヒドロキシエチルセルロース、カルボキシメチルセルロース等の半合成高分子、カルボキシビニルポリマー、アクリル酸・メタクリル酸アルキル共重合体、ポリビニルアルコール、ポリビニルピロリドン、架橋型ポリアクリル酸ナトリウム、ポリアクリル酸ナトリウム等の合成高分子などの水溶性高分子、煙霧状シリカ、アルカリゲネス産生多糖体、クインスシードエキスなどの増粘多糖類などが挙げられる。
【００２３】
これらの水性ゲル化剤は、必要に応じてゲルを構成する一要素である水や、水性成分を加えることにより、透明な水性ゲルを構成することができる。
【００２４】
また、油性のゲル化剤としては、具体的には、煙霧状シリカ及び疎水化煙霧状シリカなどの微粒子シリカ、また、デキストリン脂肪酸エステル、蔗糖脂肪酸エステル、デンプン脂肪酸エステル、オリゴ糖脂肪酸エステル等の多糖類脂肪酸エステル、また、イソステアリン酸アルミニウム等の金属石鹸、高重合メチルポリシロキサン、架橋型メチルポリシロキサン、シリコーン・ポリアミド共重合体、１２−ヒドロキシステアリン酸などが挙げられる。これらのゲル化剤は１種又は２種以上を用いることができる。
【００２５】
これらの油性ゲル化剤も、必要に応じて、液状の油性成分を加え、透明な油性ゲルを形成することができる。
【００２６】
上記のゲル化剤の中でも、水溶性高分子、煙霧状シリカ、疎水化煙霧状シリカ、多糖類脂肪酸エステル、１２−ヒドロキシステアリン酸を使用した場合に得られるゲルは、その透明性が高く、化粧料外観の審美性及び仕上がりの化粧膜の透明性に優れるため好ましい。
【００２７】
本発明の透明化粧料におけるゲル化剤の配合量は、特に制限されず、使用性や使用感及び剤型により決められるが、０.０１〜５０％が好ましく、０.０５〜３０％が更に好ましい。この範囲で用いれば、使用性、使用感、繊維の分散性といった点で、充分に満足のいくものが得られる。
【００２８】
本発明の透明化粧料には、本発明の効果を損なわない範囲で、更に必要に応じて、各種成分、例えば、油性成分、化粧用粉体、水性成分、界面活性剤、紫外線吸収剤、保湿剤、皮膜形成剤、褪色防止剤、酸化防止剤、消泡剤、美容成分、防腐剤、香料などを各種の効果を付与するために適宜配合することができる。
【００２９】
かくして得られる本発明の透明化粧料は、常温で固形、半固形もしくは低粘性液状である。また、この化粧料は、透明感、彩度、光輝性に優れた外観を有し、さらに塗布部分に透明感、立体感、光沢感を付与するという優れた化粧効果を有するものである。従って、これらの特性を生かし、例えば、化粧水、美容液、ボディジェルなどのスキンケア化粧料や、口紅、リップクリーム、グロス、チーク、マスカラ、アイカラーなどのメークアップ化粧料として使用することができるものである。
【実施例】
【００３０】
以下に実施例をあげて本発明を更に説明する。尚、これらは本発明を何ら限定するものではない。
【００３１】
実  施  例  １
アイグロス：
表１に示す組成および下記製造方法にて、本発明品１〜５および比較品１〜３のアイグロスを調製し、ａ.外観の透明感、ｂ.外観の光輝性、ｃ.外観の高彩度感、ｄ.塗布膜の光沢感、ｅ.使用部位に透明感、立体感を付与する効果（質感改良効果）について下記の方法により官能評価を行った。その結果もあわせて表１に示す。
【００３２】
【表１】
2005314396.tif 000002
【００３３】
（製造方法）
Ａ.成分１〜７を均一に加熱混合し、成分８〜１１を加え均一に混合する。
Ｂ.Ａを容器に充填し、冷却固化して完成品とする。
【００３４】
（評価方法）
１０名の官能検査パネルにより、各試料を下記の評価項目ａ〜ｅについて、（１）絶対評価基準を用いて７段階に評価し、試料ごとの評点の平均値を（２）判定基準を用いて判定した。
（評価項目）
ａ.外観の透明感
ｂ.外観の光輝性
ｃ.外観の高彩度感
ｄ.塗布膜の光沢感
ｅ.使用部位に透明感、立体感を付与する効果（質感改良効果）
【００３５】
（１）絶対評価基準
評  点  ：    評    価
６    ：  非常に良い
５    ：  良い
４    ：  やや良い
３    ：  普通
２    ：  やや悪い
１    ：  悪い
０    ：  非常に悪い
（２）判定基準
評点平均値            ：    判    定
５点を超える        ：  非常に良好（◎）
３点を超えて５点以下：  良    好  （○）
２点を超えて３点以下：  やや不良  （△）
２点以下            ：  不    良  （×）
【００３６】
表１の結果から明らかなように、本発明品１〜５のアイグロスは、比較品１〜３のアイグロスに比較し、外観の透明感、光輝性、高彩度感、塗布膜の光沢感、質感改良効果のすべての面で、はるかに優れた特性を有していることがわかる。
【００３７】
一方、質感を変化させるものとして無着色のナイロン繊維を用いた比較品１では、ナイロン繊維により、外観の透明性が損なわれ、あらゆる面で満足の行くものが得られなかった。また、雲母チタンを用いた比較品２では、外観の透明感の点で満足の行くものが得られなかった。ゲル化剤を用いなかった比較品３では、繊維の沈降が起き、均質に高彩度感、光輝性のある外観は得られなかった。
【００３８】
実  施  例  ２
透明リップクリーム：
（成  分）                                                  （％）
（１）パルミチン酸デキストリン                              ５
（２）イソステアリン酸アルミニウム                        ２０
（３）流動パラフィン                                      １０
（４）１２−ヒドロキシステアリン酸                          ５
（５）リンゴ酸ジイソステアリル                            残量
（６）ポリブテン                                          ２０
（７）セレシン                                              ０.５
（８）無水ケイ酸（疎水化煙霧状）                            ３
（９）着色干渉繊維※３                                      ３
（１０）保湿剤                                              適量
（１１）香料                                                適量
（１２）防腐剤                                              適量
※3：赤色２０２号で着色した繊維（ポリエチレンテレフタラート、ナイロンを交            互に５１層積層したもの、５Ｄ、１ｍｍ）（赤色の干渉光を有する）
【００３９】
（製造方法）
Ａ.成分１〜７を均一に加熱溶解し、成分８〜１２を加え均一に混合する。
Ｂ.Ａを容器に充填し、冷却固化して完成品とする。
【００４０】
以上のようにして得られた透明リップクリームは、外観の透明性、彩度、光輝性に優れ、塗布膜の光沢感、質感改良効果に優れたものであった。さらには、塗布時の化粧のしやすさ、化粧膜の均一性も良好であった。
【００４１】
実  施  例  ３
リップグロス：
（成  分）                                                  （％）
（１）パルミチン酸デキストリン                              ４
（２）パルミチン酸・２−エチルヘキサン酸デキストリン        １
（３）イソステアリン酸アルミニウム                          ２
（４）流動パラフィン                                      ７０
（５）無水ケイ酸（煙霧状）                                  ２
（６）リンゴ酸ジイソステアリル                            残量
（７）重質流動イソパラフィン                                ５
（８）着色干渉繊維※４                                      ３
（９）紫外線吸収剤                                        適量
（１０）香料                                                適量
（１１）防腐剤                                              適量
（１２）美容成分                                            適量
※４：黄色４号で着色した繊維（ポリエチレンテレフタラート、ナイロンを交互に
３０層積層したもの、３Ｄ、０.５ｍｍ）（黄色の干渉光を有する）
【００４２】
（製造方法）
Ａ.成分１〜７を均一に加熱溶解し、成分８〜１２を加え均一に混合する。
Ｂ.Ａを容器に充填して完成品とする。
【００４３】
以上のようにして得られた高粘性液状のリップグロスは、外観の透明性、彩度、光輝感に優れ、塗布膜の光沢感、質感改良効果に優れたものであった。
【００４４】
実  施  例  ４
油性アイグロス：
（成  分）                                                  （％）
（１）１２−ヒドロキシステアリン酸                          ５
（２）グリセリントリイソステアレート                      残量
（３）スクワラン                                          １５
（４）ポリブテン                                            ５
（５）重質流動イソパラフィン                                ２
（６）無水ケイ酸                                            ２
（７）着色干渉繊維※５                                      ３
（８）紫外線吸収剤                                        適量
（９）香料                                                適量
（１０）防腐剤                                              適量
（１１）美容剤                                              適量
※5：赤色１０２号、黄色４号で着色した繊維（ポリエチレンテレフタレート、
ナイロン、ポリプロピレンを交互に５１層積層したもの、１０Ｄ、０.
０５ｍｍ）（赤色の干渉光を有する）
【００４５】
（製造方法）
Ａ.成分１〜６を均一に加熱溶解し、成分７〜１１を加え均一に混合する。
Ｂ.Ａを容器に充填して完成品とする。
【００４６】
以上のようにして得られた油性アイグロスは、外観の透明性、彩度、光輝感に優れ、塗布膜の光沢感、質感改良効果に優れたものであった。
【００４７】
実  施  例  ５
化  粧  水：
（成  分）                                                （％）
（１）精製水                                              残量
（２）１，３−ブチレングリコール                          １０
（３）グリセリン                                          １０
（４）エチルアルコール                                    ２０
（５）アルギン酸ナトリウム                                  ０.０５
（６）着色干渉繊維※１                                      ３
（７）フェノキシエタノール                                  ０.３
【００４８】
（製造方法）
Ａ.成分１〜７を均一に混合溶解する。
Ｂ.Ａを容器に充填して完成品とする。
【００４９】
以上のようにして得られた化粧水は、外観の透明性、彩度、光輝感に優れ、塗布膜の光沢感に優れたものであった。
【００５０】
実  施  例  ６
透明ボディジェル：
（成  分）                                                  （％）
（１）１，３−ブチレングリコール                          １２
（２）グリセリン                                            ２
（３）ポリアクリル酸ナトリウム                              ０.０５
（４）アクリル酸・メタクリル酸アルキル共重合体※６          ０.１
（５）精製水                                              残量
（６）水酸化ナトリウム                                      ０.０３
（７）エタノール                                            ５
（８）香料                                                  ０.０５
（９）防腐剤                                              適量
（１０）着色干渉繊維※１                                      ３
※5：カーボポール１３４２（Ｎｏｖｅｏｎ,Ｉｎｃ.製）
【００５１】
（製造方法）
Ａ.成分１〜６を均一に混合する。
Ｂ.Ａに７〜９を加え均一に混合する。
Ｃ.Ｂに１０を加え均一に分散し、容器に充填し完成品とする。
【００５２】
以上のようにして得られた透明ボディジェルは、外観の透明性、彩度、光輝感に優れ、塗布膜の光沢感、質感改良効果に優れたものであった。
【００５３】
実  施  例  ７
アイグロス：
着色繊維※２を、下記の着色干渉繊維に代える以外は、実施例１の本発明品１と同様にしてアイグロスを得た。
【００５４】
使用着色干渉繊維：
０.１％赤色２０２号で着色した繊維（ポリエチレンテレフタレートおよびナイロ
ンを特開平１１−１８２９号公報に従い、ポリエチレンテレフタレート３０層、
ナイロン３１層で交互に６１層積層した、断面が楕円形状のものを、３％のパー
フルオロアルキルリン酸エステルジエタノールアミン塩で処理したもの。（９Ｄ
（長軸７０μｍ、短軸１７μｍ）、２ｍｍ）（赤色の干渉光を呈する）
【００５５】
以上のようにして得られたアイグロスは、外観の透明感、彩度、光輝性により優れ、塗布膜の光沢感、質感改良効果により優れたものであった。
【産業上の利用可能性】
【００５６】
本発明の透明化粧料は、高彩度で光輝性に優れ、透明感のある外観を有すると共に、塗布部位の質感を光学的に変化させることにより、従来にない透明感や立体感を付与することができ、塗布部位に高い光沢感を付与するという優れた化粧効果を有するものである。
【００５７】
従って、本発明の透明化粧料は、上記特性を生かした化粧料、化粧水、美容液、ボディジェルなどのスキンケア化粧料や、口紅、リップクリーム、グロス、チーク、マスカラ、アイカラーなどのメークアップ化粧料として有利に利用することができるものである。
以    上